СТАЛЬ
STEEL

Изобретение относится к области черной металлургии, в частности к составам стали, которая может быть использована в машиностроении.
2
Известна сталь, содержащая мас.%: углерод 0,55-0,7; кремний 0,15-0,35; марганец 0,9-1,2; хром 0,5-0,8; вольфрам 0,5-0,8; рений 0,02-0,08; скандий 0,002-0,01; железо - остальное [1]. Относительное удлинение такой стали составляет 14,6-15,8%, а ударная вязкость 420-495 кДж/м.
Задачей изобретения является повышение ударной вязкости стали.
Технический результат достигается тем, что сталь, содержащая углерод, кремний, марганец, хром, вольфрам, рений, скандий, железо, дополнительно содержит никель, кобальт, алюминий и медь при следующем соотношении компонентов, мас.%: углерод 0,1-0,3; кремний 0,05-0,15; марганец 0,04-0,08; рений 0,002-0,006; скандий 0,0005-0,001; никель 0,5-1,0; кобальт 0,5-1,0; алюминий 1,0-1,5; медь 1,5-2,0; железо - остальное.
В таблице приведены составы стали.
2
Ударная вязкость стали составит ~530-550 кДж/м для всех приведенных в таблице составов.
Повышение ударной вязкости стали достигается за счет комплексного влияния компонентов, входящих в ее состав. Рений, скандий, никель, кобальт, медь повышают прочность стали. Рений, никель и алюминий препятствуют возникновению и развитию трещин при ударе. Кобальт улучшает металлическую основу стали.
Сталь может быть выплавлена в электропечах. Термическая обработка стали включает закалку при температуре 850-880°C и отпуск при температуре 220-225°C.
Источники информации
1. SU 1634723, C22C 38/22, 1991.